(57)【要約】【課題】アルミニウムまたはその合金で作られた部材同士のろう付けにおいて、ろう付け性および耐侵食性を兼ね備えるろう材粉末、そのろう材粉末を含むろう付け用組成物、および、そのろう付け用組成物によりろう付けされた接合体を提供すること。【解決手段】アルミニウムまたはその合金で作られた部材同士をろう付けするためのろう材粉末が、Ａｌ、Ｃｕ、ＳｉおよびＺｎを含有し、ろう材粉末の総量に対して、Ｃｕの含有割合が２０．０質量％超過、２７．０質量％未満であり、Ｓｉの含有割合が２．０質量％以上、１０．０質量％以下であり、Ｚｎの含有割合が３．０質量％以上、１０．０質量％以下であり、残部がＡｌおよび不可避不純物からなり、ろう材粉末の積算体積分布において、５０％累積粒子径（Ｄ５０）が８０μｍ以上２００μｍ以下であり、９９％累積粒子径（Ｄ９９）が４００μｍ以下であり、ろう材粉末の酸素濃度が６００ｐｐｍ以下である。【選択図】図１
2019155460.tif 000002
【特許請求の範囲】
【請求項１】
アルミニウムまたはその合金で作られた部材同士をろう付けするためのろう材粉末であって、
Ａｌ、Ｃｕ、ＳｉおよびＺｎを含有し、
前記ろう材粉末の総量に対して、
Ｃｕの含有割合が２０．０質量％超過、２７．０質量％未満であり、
Ｓｉの含有割合が２．０質量％以上、１０．０質量％以下であり、
Ｚｎの含有割合が３．０質量％以上、１０．０質量％以下であり、
残部がＡｌおよび不可避不純物からなり、
前記ろう材粉末の積算体積分布において、
５０％累積粒子径（Ｄ５０）が８０μｍ以上２００μｍ以下であり、
９９％累積粒子径（Ｄ９９）が４００μｍ以下であり、
前記ろう材粉末の酸素濃度が６００ｐｐｍ以下である
ことを特徴とする、ろう材粉末。
【請求項２】
ろう材粉末、Ｃｓ−Ａｌ−Ｆ系フラックス、および、バインダ樹脂を含むろう付け用組成物であって、
前記ろう材粉末が、請求項１に記載のろう材粉末であり、
前記ろう付け用組成物の総量に対して、
前記ろう材粉末の含有割合が４０質量％以上８０質量％以下であり、
前記Ｃｓ−Ａｌ−Ｆ系フラックスの含有割合が１０質量％以上４０質量％以下であり、
前記ろう材粉末と前記Ｃｓ−Ａｌ−Ｆ系フラックスとの合計質量に対する前記バインダ樹脂の質量比率（バインダ樹脂／（ろう材粉末＋Ｃｓ−Ａｌ−Ｆ系フラックス））が、０．１／９９．９以上２５／７５以下である
ことを特徴とする、ろう付け用組成物。
【請求項３】
前記ろう付け用組成物が、
ペースト状、棒状、板状、パイプ状、線状およびリング状からなる群から選択されるいずれか一種の形状を有する
ことを特徴とする、請求項２に記載のろう付け用組成物。
【請求項４】
請求項２または請求項３に記載のろう付け用組成物によって、アルミニウムまたはその合金で作られた部材同士が接合された接合体であって、
前記部材が管形状またはパイプ形状の部材であり、
前記部材の端部同士が嵌合され、
前記嵌合による嵌合部において、一方の部材の外径が、他方の部材の内径未満である
ことを特徴とする、接合体。
【請求項５】
いずれか一方の前記部材の肉厚が、０．４５ｍｍ以下である
ことを特徴とする、請求項４に記載の接合体。
【請求項６】
いずれか一方の前記部材の肉厚が、他方の前記部材の肉厚より厚く、
薄い部材の肉厚に対する、厚い部材の肉厚の肉厚比が、２以上である
ことを特徴とする、請求項４または請求項５に記載の接合体。
【発明の詳細な説明】
【技術分野】
【０００１】
本発明は、ろう材粉末、ろう付け用組成物および接合体に関し、詳しくは、アルミニウムまたはその合金で作られた部材同士をろう付けするためのろう材粉末、そのろう材粉末を含むろう付け用組成物、および、そのろう付け用組成物によりろう付けされた接合体に関する。
【背景技術】
【０００２】
従来、熱交換器においては、例えば、アルミニウムまたはその合金からなる部材を、ろう付けペースト（ろう付け用組成物）によりろう付け（接合）してなる接合体が用いられている。
【０００３】
このような熱交換器においては、近年、配管数の増加、配管の密集化、配管形状の複雑化などが進んでいるため、ろう付けペーストには、より優れたろう付け性が要求されている。
【０００４】
一方、熱交換器の軽量化および高効率化を図るため、配管の薄肉化が要求されている。
【０００５】
しかし、そのような薄肉（具体的には、肉厚０．６ｍｍ以下）の配管に、ろう付け性に優れたろう付けペーストを使用すると、配管の過剰な侵食（エロージョン）を惹起し、熱交換器の耐久性を低下させる不具合がある。
【０００６】
そこで、ろう付け性と耐侵食性とを兼ね備えるろう付けペーストが要求されており、具体的には、２５質量％のＣｕと、４質量％のＳｉと、１０質量％のＺｎと、残部のＡｌおよび不可避的不純物とを含むろう材（平均粒径１２１μｍ）が提案されており、また、そのろう材とフラックスとを含有するスラリーにより、アルミニウム合金および銅合金をろう付けすることが提案されている（例えば、特許文献１（実施例２５）参照。）。
【先行技術文献】
【特許文献】
【０００７】
【特許文献１】特開２０１３−１２３７５４号公報
【発明の概要】
【発明が解決しようとする課題】
【０００８】
一方、熱交換器では、上記のアルミニウムまたはその合金と、銅またはその合金とをろう付け（接合）してなる部材の他、アルミニウムまたはその合金同士をろう付け（接合）してなる部材を用いる場合がある。
【０００９】
また、そのような場合、特許文献１に記載のスラリーにより部材同士を接合すると、耐侵食性が十分に得られない場合がある。
【００１０】
本発明は、アルミニウムまたはその合金で作られた部材同士のろう付けにおいて、ろう付け性および耐侵食性を兼ね備えるろう材粉末、そのろう材粉末を含むろう付け用組成物、および、そのろう付け用組成物によりろう付けされた接合体である。
【課題を解決するための手段】
【００１１】
本発明［１］は、アルミニウムまたはその合金で作られた部材同士をろう付けするためのろう材粉末であって、Ａｌ、Ｃｕ、ＳｉおよびＺｎを含有し、前記ろう材粉末の総量に対して、Ｃｕの含有割合が２０．０質量％超過、２７．０質量％未満であり、Ｓｉの含有割合が２．０質量％以上、１０．０質量％以下であり、Ｚｎの含有割合が３．０質量％以上、１０．０質量％以下であり、残部がＡｌおよび不可避不純物からなり、前記ろう材粉末の積算体積分布において、５０％累積粒子径（Ｄ５０）が８０μｍ以上２００μｍ以下であり、９９％累積粒子径（Ｄ９９）が４００μｍ以下であり、前記ろう材粉末の酸素濃度が６００ｐｐｍ以下である、ろう材粉末を含んでいる。
【００１２】
本発明［２］は、ろう材粉末、Ｃｓ−Ａｌ−Ｆ系フラックス、および、バインダ樹脂を含むろう付け用組成物であって、前記ろう材粉末が、請求項１に記載のろう材粉末であり、前記ろう付け用組成物の総量に対して、前記ろう材粉末の含有割合が４０質量％以上８０質量％以下であり、前記Ｃｓ−Ａｌ−Ｆ系フラックスの含有割合が１０質量％以上４０質量％以下であり、前記ろう材粉末と前記Ｃｓ−Ａｌ−Ｆ系フラックスとの合計質量に対する前記バインダ樹脂の質量比率（バインダ樹脂／（ろう材粉末＋Ｃｓ−Ａｌ−Ｆ系フラックス））が、０．１／９９．９以上２５／７５以下である、ろう付け用組成物を含んでいる。
【００１３】
本発明［３］は、前記ろう付け用組成物が、ペースト状、棒状、板状、パイプ状、線状およびリング状からなる群から選択されるいずれか一種の形状を有する、上記［２］に記載のろう付け用組成物を含んでいる。
【００１４】
本発明［４］は、上記［２］または［３］に記載のろう付け用組成物によって、アルミニウムまたはその合金で作られた部材同士が接合された接合体であって、前記部材が管形状またはパイプ形状の部材であり、前記部材の端部同士が嵌合され、前記嵌合による嵌合部において、一方の部材の外径が、他方の部材の内径未満である、接合体を含んでいる。
【００１５】
本発明［５］は、いずれか一方の前記部材の肉厚が、０．４５ｍｍ以下である、上記［４］に記載の接合体を含んでいる。
【００１６】
本発明［６］は、いずれか一方の前記部材の肉厚が、他方の前記部材の肉厚より厚く、薄い部材の肉厚に対する、厚い部材の肉厚の肉厚比が、２以上である、上記［４］または［５］に記載の接合体を含んでいる。
【発明の効果】
【００１７】
本発明のろう材粉末およびろう付け用組成物では、Ａｌの含有割合、Ｃｕの含有割合、Ｓｉの含有割合およびＺｎの含有割合が所定範囲に調整されており、かつ、ろう材粉末の５０％累積粒子径（Ｄ５０）、９９％累積粒子径（Ｄ９９）および酸素濃度が所定範囲に調整されている。
【００１８】
その結果、本発明のろう材粉末およびろう付け用組成物によれば、アルミニウムまたはその合金からなる部材同士のろう付けにおいて、優れたろう付け性を確保しながら、優れた耐侵食性も確保することができる。
【００１９】
また、本発明の接合体は、本発明のろう材粉末およびろう付け用組成物を用いて得られるため、ろう付け性および耐侵食性に優れる。
【図面の簡単な説明】
【００２０】
【図１】図１は、クロスフィンチューブ型熱交換器の概略斜視図である。
【図２】図２は、図１の熱交換器が備える熱交換器用接合管の拡大図である。
【図３】図３は、冷媒管と接続管との接合方法を示すフロー図であって、  図３Ａは、冷媒管と接続管とを用意する工程、  図３Ｂは、冷媒管と接続管とを嵌合させる工程、および、  図３Ｃは、冷媒管と接続管との嵌合部の近傍にろう付け用組成物を配置する工程を、それぞれ示す。
【図４】図４は、配管の侵食（エロージョン）を示す概略図である。
【発明を実施するための形態】
【００２１】
本発明のろう材粉末は、アルミニウム（Ａｌ）、銅（Ｃｕ）、ケイ素（Ｓｉ）および亜鉛（Ｚｎ）を所定割合で含有するＡｌ−Ｃｕ−Ｓｉ−Ｚｎ系合金の粉末である。
【００２２】
Ａｌ−Ｃｕ−Ｓｉ−Ｚｎ系合金は、アルミニウム（Ａｌ）、銅（Ｃｕ）、ケイ素（Ｓｉ）、亜鉛（Ｚｎ）および不可避不純物からなり、これらを、公知の方法で合金化することにより得ることができる。
【００２３】
なお、Ａｌ−Ｃｕ−Ｓｉ−Ｚｎ系合金は、不可避不純物の含有を許容する。不可避不純物は、Ａｌ−Ｃｕ−Ｓｉ−Ｚｎ系合金の製造過程において不可避的に混入する不純物成分であって、具体的には、鉄（Ｆｅ）、マンガン（Ｍｎ）、マグネシウム（Ｍｇ）、クロム（Ｃｒ）、錫（Ｓｎ）、鉛（Ｐｂ）などが挙げられる。これら不可避不純物の含有割合は、Ａｌ−Ｃｕ−Ｓｉ−Ｚｎ系合金の性質に影響しない範囲であり、具体的には、Ａｌ−Ｃｕ−Ｓｉ−Ｚｎ系合金の総量に対して、２．０質量％以下、好ましくは、１．２０質量％以下である。
【００２４】
銅（Ｃｕ）の含有割合は、Ａｌ−Ｃｕ−Ｓｉ−Ｚｎ系合金の総量に対して、２０．０質量％を超過し、好ましくは、２１．０質量％以上、より好ましくは、２２．０質量％以上、さらに好ましくは、２３．０質量％以上であり、２７．０質量％未満、好ましくは、２６．０質量％以下、より好ましくは、２５．０質量％以下、さらに好ましくは、２４．０質量％以下である。
【００２５】
また、ケイ素（Ｓｉ）の含有割合は、Ａｌ−Ｃｕ−Ｓｉ−Ｚｎ系合金の総量に対して、２．０質量％以上、好ましくは、２．５質量％以上、より好ましくは、３．０質量％以上、さらに好ましくは、４．０質量％以上であり、１０．０質量％以下、好ましくは、９．０質量％以下、より好ましくは、７．０質量％以下、さらに好ましくは、５．０質量％以下である。
【００２６】
また、亜鉛（Ｚｎ）の含有割合は、Ａｌ−Ｃｕ−Ｓｉ−Ｚｎ系合金の総量に対して、３．０質量％以上、好ましくは、３．５質量％以上、より好ましくは、４．０質量％以上、さらに好ましくは、５．０質量％以上であり、１０．０質量％以下、好ましくは、９．０質量％以下、より好ましくは、７．０質量％以下、さらに好ましくは、６．０質量％以下である。
【００２７】
Ｃｕ、ＳｉおよびＺｎの含有割合が、それぞれ、上記下限を上回っていれば、優れたろう付け性を得ることができる。また、Ｃｕ、ＳｉおよびＺｎの含有割合が、それぞれ、上記上限を下回っていれば、優れた耐侵食性を得ることができる。
【００２８】
また、アルミニウム（Ａｌ）および不可避不純物の総量は、Ａｌ−Ｃｕ−Ｓｉ−Ｚｎ系合金における銅（Ｃｕ）、ケイ素（Ｓｉ）および亜鉛（Ｚｎ）の残部であり、具体的には、例えば、５３質量％を超過し、好ましくは、５５質量％以上、より好ましくは、６０質量％以上、さらに好ましくは、６５質量％以上であり、例えば、７５質量％未満、好ましくは、７３質量％以下、より好ましくは、７１質量％以下、さらに好ましくは、６９質量％以下である。
【００２９】
これらＡｌ−Ｃｕ−Ｓｉ−Ｚｎ系合金は、単独使用してもよく、また、各元素の含有割合が異なるＡｌ−Ｃｕ−Ｓｉ−Ｚｎ系合金を、２種類以上併用してもよい。
【００３０】
このようなＡｌ−Ｃｕ−Ｓｉ−Ｚｎ系合金の粉末（すなわち、ろう材粉末）の製造方法としては、例えば、アトマイズ法が挙げられる。アトマイズ法としては、例えば、遠心法、噴霧法などが挙げられる。
【００３１】
遠心法では、例えば、上記組成のＡｌ−Ｃｕ−Ｓｉ−Ｚｎ系合金の金属溶湯を、回転ディスクに落として、得られた微細液滴を冷却および固化する。この方法では、通常、粒度分布が比較的狭い粉末が、得られる。
【００３２】
また、遠心法では、金属溶湯の使用量や、ディスク回転数などに応じて、得られる粉末の粒子径を制御することができる。例えば、ディスク回転数の回転数レベルを高速化するほど、粒子径の比較的小さいろう材粉末が得られる。
【００３３】
噴霧法では、例えば、上記組成のＡｌ−Ｃｕ−Ｓｉ−Ｚｎ系合金の金属溶湯を、保護ガス（アルゴンガス、窒素ガスなどの不活性ガス）中に噴霧し、得られた微細液滴を冷却および固化する。この方法では、通常、粒度分布が比較的広い粉末が、得られる。
【００３４】
また、噴霧法では、金属溶湯の使用量や、噴霧圧力などに応じて、得られる粉末の粒子径を制御することができる。例えば、噴霧圧力を高圧化するほど、粒子径の比較的小さいろう材粉末が得られる。
【００３５】
さらに、ろう材粉末の粒子径、例えば、得られた粉末を金網などの篩によって篩分けする方法や、例えば、２種類以上の粉末を混合する方法などによっても、調整することができる。
【００３６】
そして、本発明では、上記の方法などにより、ろう材粉末の５０％累積粒子径（Ｄ５０）および９９％累積粒子径（Ｄ９９）が、所定範囲に調整される。
【００３７】
より具体的には、ろう材粉末の積算体積分布において、５０％累積粒子径（Ｄ５０）は、８０μｍ以上、好ましくは、９０μｍ以上、より好ましくは、１００μｍ以上、さらに好ましくは、１１０μｍ以上、とりわけ好ましくは、１３０μｍ以上であり、２００μｍ以下、好ましくは、１９０μｍ以下、より好ましくは、１８０μｍ以下、さらに好ましくは、１７０μｍ以下、とりわけ好ましくは、１６０μｍ以下であり、
また、９９％累積粒子径（Ｄ９９）が、４００μｍ以下、好ましくは、３５０以下、より好ましくは、３００μｍ以下、さらに好ましくは、２５０μｍ以下、とりわけ好ましくは、２００μｍ以下、通常、１００μｍ以上である。
【００３８】
ろう材粉末の５０％累積粒子径（Ｄ５０）および９９％累積粒子径（Ｄ９９）が、上記下限を上回っている場合、ろう材粉末の過度な微細化が抑制されているため、比表面積が過度に大きくならず、ろう材粉末の酸化が抑制される。
【００３９】
その結果、ろう付けにおいてフラックスは、接合対象のアルミニウムまたはその合金からなる部材（以下、Ａｌ部材と称する。）表面の酸化被膜を除去することに主として消費されるため、必要最低限のフラックス量で優れたろう付け性を得ることができる。
【００４０】
一方、ろう材粉末の５０％累積粒子径（Ｄ５０）および９９％累積粒子径（Ｄ９９）が、上記下限を下回っている場合、ろう材粉末の比表面積が過度に大きくなっているため、ろう材粉が過剰に酸化される。その結果、ろう付けにおいてフラックスは過剰に酸化されたろう材粉末表面の酸化被膜を除去するためにも消費されてしまうため、Ａｌ部材表面の酸化被膜の除去が不十分となり優れたろう付け性を得ることができない。
【００４１】
また、ろう材粉末の５０％累積粒子径（Ｄ５０）および９９％累積粒子径（Ｄ９９）が、上記上限を下回っている場合、ろう材粉末の過度な粗大化が抑制されているため、比表面積が過度に小さくならず、ろう材粉末が適度に酸化される。このろう材粉末の適度な酸化は、ろう材粉末の融点をわずかに高めるため、フラックス量が必要最低限の場合においてはろう付けにおける過剰な浸食（エロージョン）の発生を抑制することができる。
【００４２】
なお、ろう材粉末の積算体積分布は、後述する実施例に準拠して測定される。
【００４３】
また、本発明では、ろう材粉末中の酸素（表面酸化によってろう材粉末に含まれる酸素など）の濃度が、所定範囲に調整される。
【００４４】
具体的には、上記したアトマイズ法（遠心法、噴霧法）において、アトマイズ雰囲気中の酸素濃度を調整することにより、得られるろう材粉末の酸素濃度が調整される。例えば、アトマイズ雰囲気中の酸素濃度を低減するほど、酸素濃度の低いろう材粉末が得られる。
【００４５】
また、同一酸素濃度のアトマイズ雰囲気においては、粉末の粒子径と、粉末の酸素濃度との間には関係性が存在する。具体的には、大きい粒子径の粉末を製造した場合は、粉末の比表面積が小さくなるため粉末の酸素濃度は低くなり、反対に、小さい粒子径の粉末を製造した場合は、比表面積が大きくなるため酸素濃度が高くなる。
【００４６】
したがって、希望とする粒子径および酸素濃度のろう材粉末を得る場合、上述した粒子径と酸素濃度との関係性に留意しながら、アトマイズ方法やアトマイズ雰囲気などの製造条件を調節する必要がある。
【００４７】
ろう材粉末の酸素濃度は、６００ｐｐｍ以下、好ましくは、５００ｐｐｍ以下、より好ましくは、４００ｐｐｍ以下、さらに好ましくは、２００ｐｐｍ以下、とりわけ好ましくは、１５０ｐｐｍ以下であり、通常、５０ｐｐｍ以上である。
【００４８】
ろう材粉末の酸素濃度が、上記上限を下回っている場合、ろう材粉末の酸化が抑制される。そのため、ろう付けにおいて、ろう材粉末の酸化皮膜を除去するためにフラックスが過剰に消費されることを抑制でき、Ａｌ部材表面の酸化被膜を除去するために主として消費され、その結果、優れたろう付け性を得ることができる。
【００４９】
なお、ろう材粉末の酸素濃度は、後述する実施例に準拠して測定される。
【００５０】
そして、上記のろう材粉末は、Ａｌの含有割合、Ｃｕの含有割合、Ｓｉの含有割合およびＺｎの含有割合が所定範囲に調整されており、かつ、ろう材粉末の５０％累積粒子径（Ｄ５０）、９９％累積粒子径（Ｄ９９）および酸素濃度が所定範囲に調整されている。
【００５１】
そのため、上記のろう材粉末によれば、アルミニウムまたはその合金からなる部材同士のろう付けにおいて、優れたろう付け性を確保しながら、優れた耐侵食性も確保することができる。
【００５２】
ろう材粉末によるろう付けでは、まず、ろう付け用組成物が調製される。
【００５３】
ろう付け用組成物は、ろう材粉末と、Ｃｓ−Ａｌ−Ｆ系フラックスと、バインダ樹脂とを含んでいる。
【００５４】
ろう材粉末としては、上記したろう材粉末が挙げられる。
【００５５】
ろう材粉末の含有割合は、ろう付け性および耐侵食性の観点から、ろう付け用組成物の総量に対して、４０質量％以上、好ましくは、４５質量％以上、より好ましくは、５０質量％以上であり、８０質量％以下、好ましくは、７５質量％以下、より好ましくは、７０質量％以下である。
【００５６】
ろう材粉末の含有割合が上記下限を上回っていれば、優れたろう付け性を得ることができる。また、ろう材粉末の含有割合が、上記上限を下回っていれば、過剰な侵食（エロ―ジョン）を抑制して、優れた耐侵食性を得ることができる。
【００５７】
Ｃｓ−Ａｌ−Ｆ系フラックスは、アルミニウムまたはその合金の腐食を抑制しつつ、その表面の酸化皮膜を除去するためにろう付け用組成物に含有されている。
【００５８】
すなわち、例えば、塩化物系のフラックスなどを用いると、酸化皮膜を除去することはできる一方、ろう付け後に腐食が発生する場合があるが、Ｃｓ−Ａｌ−Ｆ系フラックスを用いれば、腐食の発生を抑制するとともに、酸化皮膜を除去することができる。
【００５９】
Ｃｓ−Ａｌ−Ｆ系フラックスとして、具体的には、フルオロアルミン酸セシウム（非反応性セシウム系フラックス）が挙げられる。
【００６０】
Ｃｓ−Ａｌ−Ｆ系フラックスの含有割合は、ろう付け性および耐侵食性の観点から、ろう付け用組成物の総量に対して、１０質量％以上、好ましくは、１５質量％以上、より好ましくは、２０質量％以上であり、４０質量％以下、好ましくは、３５質量％以下、より好ましくは、３０質量％以下である。
【００６１】
Ｃｓ−Ａｌ−Ｆ系フラックスの含有割合が上記下限を上回っていれば、酸化皮膜を十分に除去して、優れたろう付け性を得ることができる。また、Ｃｓ−Ａｌ−Ｆ系フラックスの含有割合が、上記上限を下回っていれば、過剰な侵食（エロ―ジョン）を抑制して、優れた耐侵食性を得ることができる。
【００６２】
また、ろう付け性および耐侵食性の観点から、ろう材粉末１００質量部に対して、Ｃｓ−Ａｌ−Ｆ系フラックスが、例えば、２０質量部以上、好ましくは、３０質量部以上であり、例えば、６０質量部以下、好ましくは、５０質量部以下である。
【００６３】
バインダ樹脂としては、公知のバインダ樹脂が挙げられ、具体的には、例えば、ブチルゴム、（メタ）アクリル樹脂などが挙げられる。
【００６４】
ブチルゴムとしては、公知のブチルゴム、具体的には、イソブチレンとイソプレンとのコポリマーが挙げられる。このようなブチルゴムは、特に制限されず、公知の方法により得ることができる。
【００６５】
これらブチルゴムは、単独使用または２種類以上併用することができる。
【００６６】
（メタ）アクリル樹脂において、「（メタ）アクリル」とは、「アクリル」および／または「メタクリル」と定義される。
【００６７】
（メタ）アクリル樹脂としては、例えば、（メタ）アクリル酸エステルのホモポリマー、（メタ）アクリル酸エステルのコポリマー、（メタ）アクリル酸エステル類と疎水性モノマーおよび／または親水性モノマーとのコポリマーなどが挙げられる。
【００６８】
（メタ）アクリル酸エステルとしては、例えば、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸ラウリルなどの（メタ）アクリル酸Ｃ１〜Ｃ１８アルキルエステルなどが挙げられる。
【００６９】
これら（メタ）アクリル酸エステルは、単独使用または２種類以上併用することができる。
【００７０】
疎水性モノマーとしては、例えば、スチレン、α−メチルスチレン、ビニルトルエン、ｐ−クロルスチレンなどのスチレン類などが挙げられる。
【００７１】
これら疎水性モノマーは、単独使用または２種類以上併用することができる。
【００７２】
親水性モノマーとしては、例えば、（メタ）アクリル酸、イタコン酸、クロトン酸、（無水）マレイン酸、フマル酸、（無水）シトラコン酸、あるいは、これらの塩などの不飽和カルボン酸類などのカルボキシル基含有モノマー、例えば、スチレンスルホン酸、ビニルスルホン酸、アリルスルホン酸、イソプレンスルホン酸、あるいは、これらの塩などの不飽和スルホン酸類などのスルホン酸基含有モノマーなどが挙げられる。
【００７３】
また、親水性モノマーとして、さらに、例えば、（メタ）アクリル酸２−ヒドロキシエチル、（メタ）アクリル酸ヒドロキシプロピル、（メタ）アクリル酸ポリプロピレングリコールエステル、（メタ）アクリル酸ポリエチレングリコールエステル、エステル部分にアルキレンオキシドが付加した（メタ）アクリル酸エステル（例えば、ＣＨ２＝Ｃ（ＣＨ３）ＣＯＯ（Ｃ２Ｈ４Ｏ）ｎＨ（ｎは、例えば２〜１２の整数）など）などの水酸基含有（メタ）アクリル酸エステルなどの水酸基含有モノマーなどが挙げられる。
【００７４】
これら親水性モノマーは、単独使用または２種類以上併用することができる。
【００７５】
（メタ）アクリル樹脂として、好ましくは、（メタ）アクリル酸エステルのホモポリマーが挙げられる。また、ろう付け性の観点から、（メタ）アクリル樹脂を構成するモノマーとして、好ましくは、メタクリル系モノマー（メタクリル酸エステル、メタクリル酸など）が挙げられる。
【００７６】
このような（メタ）アクリル樹脂は、特に制限されないが、例えば、塊状重合、溶液重合、懸濁重合などの公知の重合法により、上記のモノマーをラジカル重合させることにより得られる。また、（メタ）アクリル樹脂の重量平均分子量は、ラジカル重合開始剤の配合量などを調整することにより、適宜、設定することができる。
【００７７】
これらバインダ樹脂は、単独使用または２種類以上併用することができる。
【００７８】
バインダ樹脂の含有割合は、ろう材粉末とＣｓ−Ａｌ−Ｆ系フラックスとの合計質量に対する質量比率（バインダ樹脂／（ろう材粉末＋Ｃｓ−Ａｌ−Ｆ系フラックス））として、調整される。
【００７９】
バインダ樹脂の質量比率（バインダ樹脂／（ろう材粉末＋Ｃｓ−Ａｌ−Ｆ系フラックス））は、例えば、０．１／９９．９以上、好ましくは、０．２／９９．８以上、より好ましくは、０．５／９９．５以上、さらに好ましくは、１／９９であり、例えば、２５／７５以下、好ましくは、２０／８０以下、より好ましくは、１５／８５以下、さらに好ましくは、１０／９０である。
【００８０】
バインダ樹脂の質量比率（バインダ樹脂／（ろう材粉末＋Ｃｓ−Ａｌ−Ｆ系フラックス））が、上記下限を上回っていれば、ろう材粉末およびＣｓ−Ａｌ−Ｆ系フラックスによる、過剰な侵食（エロ―ジョン）を抑制でき、耐侵食性の向上を図ることができる。さらに、ろう付け用組成物がペースト状（後述）である場合、溶剤の分離を抑制して、優れた塗布性を得ることができる。
【００８１】
また、バインダ樹脂の質量比率（バインダ樹脂／（ろう材粉末＋Ｃｓ−Ａｌ−Ｆ系フラックス））が、上記上限を下回っていれば、バインダ樹脂の揮発残りを低減して、優れたろう付け性を得ることができる。また、ろう付け時における副生ガスの発生を抑制でき、作業性にも優れる。さらに、ろう付け用組成物がペースト状（後述）である場合、ろう付け用組成物が過度に高粘度化することを抑制して、優れた塗布性を得ることができる。
【００８２】
バインダ樹脂の含有割合は、ろう付け性および作業性の観点から、ろう付け用組成物の総量に対して、例えば、０．１質量％以上、好ましくは、０．２質量％以上、より好ましくは、０．５質量％以上であり、例えば、２．０質量％以下、好ましくは、１．５質量％以下、より好ましくは、１．０質量％以下である。
【００８３】
また、ろう付け用組成物は、さらに、溶剤を含有することができる。
【００８４】
溶剤としては、例えば、ｎ−ヘキサン、シクロヘキサン、メチルシクロヘキサン、オクタンなどの脂肪族炭化水素系／脂環族炭化水素系（ナフテン系）有機溶剤、例えば、トルエン、キシレンなどの芳香族炭化水素系有機溶剤（芳香環を有する炭化水素系有機溶剤）などの炭化水素系有機溶剤が挙げられる。また、溶剤として、さらに、例えば、メチルアルコール、エチルアルコール、イソプロピルアルコールなどの、水酸基を有する炭化水素系有機溶剤などが挙げられる。
【００８５】
これら溶剤は、単独使用または２種類以上併用することができる。
【００８６】
一方、芳香環を有する炭化水素系有機溶剤は、労働衛生性、安全性、環境保全性、臭気性において劣る場合がある。
【００８７】
また、水酸基を有する炭化水素系有機溶剤は、保存安定性において劣る場合があり、また、例えば、水が共存する場合には、ろう材粉末と経時的に反応し、保管安定性や安全性を低下させる場合がある。
【００８８】
そのため、溶剤として、好ましくは、芳香環および水酸基を有しない炭化水素系有機溶剤、具体的には、脂肪族炭化水素系／脂環族炭化水素系（ナフテン系）有機溶剤が挙げられる。
【００８９】
脂肪族炭化水素系／脂環族炭化水素系（ナフテン系）有機溶剤を用いれば、労働衛生性、安全性、環境保全性、臭気性および保管安定性を確保することができる。
【００９０】
また、溶剤の沸点は、臭気抑制による作業の円滑性の観点から、例えば、１５０℃以上、好ましくは１８０℃以上である。
【００９１】
このような溶剤は、市販品としても入手可能であり、具体的には、例えば、商品名「エクソールＤ８０」（エクソン・モービル社製、ナフテン系炭化水素系有機溶剤、沸点（初留点）２０５℃）などが挙げられる。
【００９２】
溶剤の配合割合は、特に制限されず、目的および用途に応じて、適宜設定される。具体的には、ろう付け用組成物において、溶剤の配合割合は、ろう材粉末、Ｃｓ−Ａｌ−Ｆ系フラックスおよびバインダ樹脂の残部である。
【００９３】
また、ろう付け用組成物は、必要に応じて、例えば、酸化防止剤（例えば、ジブチルヒドロキシトルエンなど）、腐食防止剤（例えば、ベンゾトリアゾールなど）、消泡剤（例えば、シリコンオイル、グリセリンなど）、増粘剤（例えば、ワックス、硬化油、脂肪酸アミド、ポリアミドなど）、着色剤などの各種添加剤を、本発明の効果を損なわない範囲で、含有することができる。
【００９４】
そして、ろう付け用組成物は、上記の割合で各成分を、公知の方法により混合および撹拌することにより得ることができる。
【００９５】
例えば、ろう付け用組成物が、上記した溶剤を含有する場合には、ろう付け用組成物は、例えば、ペースト状の組成物（ろう付け用ペースト）として得られる。
【００９６】
また、ろう付け用組成物の形状は、ペースト状に限定されず、固形状であってもよい。
【００９７】
固形状のろう付け用組成物は、例えば、上記した溶剤を用いることなく、ろう付け用組成物を調製し、得られたろう付け用組成物をプレス成形などの公知の方法で成形することにより、得ることができる。
【００９８】
また、例えば、上記したペースト状のろう付け用組成物を、任意の形状に成形した後、乾燥させる方法や、例えば、ペースト状のろう付け用組成物に、添加剤として増粘剤（ワックスなど）を添加する方法によっても、得ることができる。
【００９９】
固形状のろう付け用組成物の形状としては、例えば、棒状、板状、パイプ状、線状、リング状などが挙げられ、好ましくは、パイプ状、リング状が挙げられ、より好ましくは、リング状が挙げられる。なお、ろう付け用組成物を板状または棒状に形成した後、屈曲させることにより、パイプ状またはリング状に形成することもできる。
【０１００】
そして、このようなろう付け用組成物は、上記したろう材粉末を含んでいるため、アルミニウムまたはその合金からなる部材同士のろう付けにおいて、優れたろう付け性を確保しながら、優れた耐侵食性も確保することができる。
【０１０１】
そのため、上記のろう付け用組成物は、アルミニウムまたはその合金からなる部材（Ａｌ部材）同士のろう付けにおいて、好適に用いられる。
【０１０２】
アルミニウムの合金は、アルミニウムを主成分とする合金であって、公知のアルミニウム合金が用いられる。なお、アルミニウムの合金において、アルミニウムの他に含まれる成分については特に制限されず、目的および用途に応じて、適宜設定される。
【０１０３】
Ａｌ部材の形状は、特に制限されず、例えば、板形状、管形状、パイプ形状、円柱形状、角柱形状などが挙げられる。好ましくは、管形状、パイプ形状が挙げられる。
【０１０４】
とりわけ好ましくは、Ａｌ部材は、管形状またはパイプ形状である。
【０１０５】
以下において、管形状またはパイプ形状のＡｌ部材同士を接合する方法について、図１および図２を参照して詳述する。
【０１０６】
図１において、熱交換器１０は、公知のクロスフィンチューブ型熱交換器であって、フィン積層体５と熱交換機用接合管１とを有している。
【０１０７】
フィン積層体５は、熱交換器１０における放熱部材であって、複数のフィン板６が互いに所定間隔を隔てて積層されることにより、形成されている。
【０１０８】
熱交換器用接合管１は、熱交換器１０における冷媒を流通させる管部材であって、熱交換器１０の大きさに応じて単数または複数設けられており、フィン積層体５を積層方向に貫通するように配置されている。
【０１０９】
より具体的には、熱交換器用接合管１は、図２に示されるように、第１のＡｌ部材としての冷媒管２と、第２のＡｌ部材としての接続管３とを備えている。
【０１１０】
冷媒管２は、直管形状のＡｌ部材であって、熱交換器１０において公知の冷媒を流通させるために、複数設けられている。
【０１１１】
また、冷媒管２は、直管部２１と補助部２２とを備えている。
【０１１２】
直管部２１は、内径および外径が一定の管部材であって、熱交換器１０の大きさに応じて複数（図１参照）設けられ、フィン積層体５を積層方向に貫通するように、フィン板６の長手方向において互いに間隔を隔てて配置されている。このような直管部２１は、内部に冷媒を通過させるとともに、外部においてフィン積層体５と接触しており、これによって、熱交換性を担保している。
【０１１３】
補助部２２は、段階的に広口化する略テーパ形状の開口端部であって、フィン板６から露出するように、直管部２１の両端部に形成されている。このような補助部２２は、直管部２１と一体的に形成されていてもよく、また、直管部２１とは別部材として形成され、直管部２１に接続されていてもよい。
【０１１４】
冷媒管２の肉厚Ｌ１は、０．４５ｍｍ以下である。
【０１１５】
冷媒管２の肉厚Ｌ１が上記上限以下であれば、熱交換器１０の軽量化を図ることができ、さらに、優れたろう付け性および耐侵食性を発現できる。
【０１１６】
接続管３は、逆Ｕ字管形状のＡｌ部材であって、隣り合う冷媒管２を互いに接続させるに設けられている。
【０１１７】
より具体的には、接続管３は、冷媒管２の数に応じて複数（図１参照）設けられており、接続管３の一方側端部が、一方の冷媒管２の端部（補助部２２）に嵌合され、また、接続管３の他方側端部が、隣り合う他方の冷媒管２の端部（補助部２２）に嵌合されている。
【０１１８】
接続管３の肉厚Ｌ２は、例えば、１．５ｍｍ以下である。
【０１１９】
接続管３の肉厚Ｌ２が上記上限以下であれば、熱交換器１０の軽量化を図ることができ、さらに、優れたろう付け性および耐侵食性を発現できる。
【０１２０】
また、接続管３の肉厚Ｌ２は、好ましくは、冷媒管２の肉厚Ｌ１よりも厚く、具体的には、冷媒管２（比較的薄い部材）の肉厚Ｌ１に対して、接続管３（比較的厚い部材）の肉厚Ｌ２の肉厚比（接続管３の肉厚Ｌ２／冷媒管２の肉厚Ｌ１）が、例えば、１．５以上、好ましくは、２以上であり、例えば、１０以下、好ましくは、５以下である。
【０１２１】
肉厚比が上記範囲であれば、熱交換器１０の軽量化を図ることができ、さらに、優れたろう付け性および耐侵食性を発現できる。
【０１２２】
そして、これら冷媒管２と接続管３とが、ろう付け用組成物４でろう付け（接合）されることによって、熱交換器用接合体１が形成される。
【０１２３】
以下において、冷媒管２と接合管３とをろう付けする方法について、図３を参照して説明する。
【０１２４】
この方法では、まず、図３Ａにおいて矢印で示すように、冷媒管２の端部（補助部２２）と、接続管３の端部とを嵌合させる。
【０１２５】
その結果、図３Ｂに示すように、接続管３と冷媒管２とが部分的にオーバーラップし、接続管３の下端縁は、主管部２１の上端縁（補助部２２の下端縁）に接触するか、または、接続管３の下端縁が、主管部２１の上端縁の近傍に配置される。
【０１２６】
次いで、この方法では、図３Ｃに示すように、補助部２２の上端部（図３の紙面上端部）に、上記したろう付け用組成物４を配置する。
【０１２７】
例えば、ろう付け用組成物４がペースト状である場合には、補助部２２の上端縁を覆うように、ろう付け用組成物４を塗布する。その後、必要に応じて、ろう付け用組成物４を乾燥させる。なお、乾燥条件は、ろう付け用組成物４の処方などに応じて、適宜設定される。
【０１２８】
また、例えば、ろう付け用組成物４が所定形状（好ましくは、リング状またはパイプ状）に形成されている場合には、補助部２２の上端縁を覆うように、ろう付け用組成物４を配置する。
【０１２９】
その後、この方法では、ろう付け用組成物４を加熱する。
【０１３０】
加熱方法は、特に制限されず、公知のろう付け方法を採用することができ、具体的には、炉中でろう付けする方法などを採用することができる。
【０１３１】
加熱条件は、Ａｌ部材の融点および厚みや、ろう材粉末の融点、Ｃｓ−Ａｌ−Ｆ系フラックスの融点などに応じて、適宜設定される。例えば、ろう材粉末の融点以上、および、Ｃｓ−Ａｌ−Ｆ系フラックスの融点以上、かつ、Ａｌ部材の融点未満の温度であり、ろう材粉末が十分に溶融する時間以上である。
【０１３２】
具体的には、例えば、Ａｌ部材の厚みが０．５ｍｍ〜５ｍｍであった場合、加熱温度が、例えば、４２０℃以上、好ましくは、４５０℃以上であり、例えば、６２０℃以下、好ましくは、６００℃以下である。また、加熱時間が、例えば、１０秒以上、好ましくは、１５秒以上であり、例えば、５０秒以下、好ましくは、４０秒以下である。
【０１３３】
また、雰囲気条件は、例えば、真空雰囲気、例えば、アルゴンガス、窒素ガスなどの不活性ガス雰囲気などが挙げられ、また、雰囲気条件として、好ましくは、酸素濃度５０ｐｐｍ以下であることが挙げられる。
【０１３４】
これにより、ろう付け用組成物４が溶解および流動して、図２が参照されるように、ろう付け用組成物４が、冷媒管２（補助部２２）と接続管３との間隙に充填される。その後、冷却されることにより、冷媒管２と接合管３とがろう付け（接合）され、それらの接合体としての熱交換器用接合管１が得られる。
【０１３５】
このような熱交換器用接合管１は、上記のろう材粉末およびろう付け用組成物を用いて得られるため、ろう付け性および耐侵食性に優れる。
【０１３６】
具体的には、例えば、熱交換器１０の分野においては、軽量化および高効率化を図るため、熱交換器用接合管１（冷媒管２および／または接続管３）の薄肉化が要求されている。
【０１３７】
しかし、薄肉の冷媒管２および／または接続管３に、ろう付け性に優れたろう付けペーストを使用すると、図４に示すように、冷媒管２および接続管３において、過剰な侵食（エロージョン）を惹起し、熱交換器の耐久性を低下させる不具合がある。すなわち、優れたろう付け性を得ようとする場合、過剰な侵食（エロージョン）が発生しやすく、また、侵食（エロージョン）を抑制しようとすると、ろう付け性が低下するという背反がある。
【０１３８】
これに対して、上記のろう材粉末およびろう付け用組成物は、ろう付け性と、耐侵食性とを兼ね備えることができる。
【０１３９】
そのため、上記のろう材粉末およびろう付け用組成物を用いて得られる熱交換器用接合管１は、ろう付け性に優れながら、配管の侵食（エロージョン）を抑制でき、その結果、耐久性に優れる。
【０１４０】
なお、上記した説明では、第１のＡｌ部材としての冷媒管２と、第２のＡｌ部材としての接続管３とのろう付けについて説明したが、第１のＡｌ部材、および、第２のＡｌ部材は、これらに限定されず、公知のＡｌ部材から適宜選択することができる。
【０１４１】
そのような場合、好ましくは、いずれか一方の部材（比較的薄い部材）の肉厚が、上記した冷媒管２の肉厚と同等（好ましくは、０．４５ｍｍ以下）である。
【０１４２】
また、好ましくは、他方の部材（比較的厚い部材）の肉厚が、上記した接合管３の肉厚と同等である。
【０１４３】
Ａｌ部材の肉厚が上記上限を下回っていれば、ろう付け性および耐侵食性を確保しながら、軽量化を図ることができる。
【０１４４】
また、好ましくは、第１のＡｌ部材（比較的薄い部材）の肉厚に対する、第２のＡｌ部材（比較的厚い部材）の肉厚の比が、上記した冷媒管２の肉厚Ｌ１に対する接続管３の肉厚Ｌ２の肉厚比と同等（好ましくは、２以上）である。
【０１４５】
また、肉厚比が上記下限を上回っていれば、Ａｌ部材の溶解を抑制し、耐侵食性の向上を図ることができる。また、肉厚比が上記上限を下回っていれば、各Ａｌ部材の間における温度差を小さくでき、ろう付け性の向上を図ることができる。
【実施例】
【０１４６】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１４７】
実施例１〜１２、参考例１〜４および比較例１〜４
（１）ろう材粉末
ろう材粉末として、表１〜表３に示す組成、粒子径（Ｄ５０およびＤ９９）および酸素濃度を有するＡｌ−Ｃｕ−Ｓｉ−Ｚｎ系合金の粉末を、それぞれ入手した。なお、表中の組成において、Ａｌは、不可避不純物を含む。
【０１４８】
また、ろう材粉末は、遠心法または噴霧法により製造した。
【０１４９】
遠心法の場合、ディスク回転数レベルを調整することによって、ろう材粉末の粒子径を、表中に記載の値に調整した。なお、表中に記載のディスク回転数レベル（１〜６）は、数字が高いほど高回転数であることを示す。
【０１５０】
また、噴霧法の場合、噴霧圧力レベルを調整することによって、ろう材粉末の粒子径を、表中に記載の値に調整した。なお、表中に記載の噴霧圧力レベル（１〜５）は、数字が高いほど高圧であることを示す。
【０１５１】
また、製造後のろう材粉末は金網による篩分けや２種類の粉末を混合するなどして、ろう材粉末の粒子径を所定の範囲内、あるいは所定範囲外となるように調整した。
【０１５２】
さらに、製造時における雰囲気条件（とりわけ、雰囲気中の酸素濃度）を調整することにより、ろう材粉末の酸素濃度を、表中に記載の値に調整した。なお、表中に記載の窒素とは、窒素雰囲気を示す。また、準窒素とは、窒素と大気との混合雰囲気を示す。また、大気とは、大気雰囲気を示す。
【０１５３】
ろう材粉末の粒子径の測定には、レーザー光回折・散乱式粒度分布測定装置ＭＴ３０００ＩＩ（ＭＩＣＲＯＴＲＡＣ社製）を用いた。溶媒としてイソプロピルアルコール（ＩＰＡ；屈折率１．３８）を使用し、試料のＤＶ値（レーザーの前方方向に配置された検出器に捉えた、粒子の散乱光量積算値に関連する値で、測定濃度を決定するマイクロトラックでの目安）が０．０１〜１．０の範囲となるように試料を調整し、超音波装置（出力４０Ｗ）を用いて超音波を３分間照射した後、流速８０％（４０ｃｃ／分）で循環させながら測定（測定条件：粒子透過性・・・反射）した。
【０１５４】
ろう材粉末の酸素濃度の測定には、酸素・窒素分析装置ＥＭＧＡ−６２０Ｗ（株式会社堀場製作所）を用いて、不活性ガス融解−赤外線吸収法により、得られたろう材粉末中の酸素濃度を測定した。
【０１５５】
（２）ろう付け用組成物
上記のろう材粉末５１質量部と、Ｃｓ−Ａｌ−Ｆ系フラックス（フルオロアルミン酸セシウム）２２質量部と、バインダ樹脂（ブチルゴム）０．５質量部と、炭化水素系有機溶剤２６．５質量部とを配合して撹拌し、ペースト状のろう付け用組成物を得た。
【０１５６】
なお、実施例８では、炭化水素系有機溶剤を使用せず、固形状のろう付け用組成物を得た。具体的には、ろう材粉末６９質量部と、Ｃｓ−Ａｌ−Ｆ系フラックスを３０質量部と、バインダ樹脂１質量部とを混練し、リング状の型に流し込んで、プレス成形した。
【０１５７】
（３）接合体
表１〜表３に記載の通り、肉厚Ａを有するアルミニウム管（ＪＩＳ  Ａ１０５０、直径φ６ｍｍ）と、肉厚Ｂを有するアルミニウム管（ＪＩＳ  Ａ１０５０、直径φ６ｍｍ）とを用意した。なお、アルミニウム管の端部は、図１に示されるように、互いに嵌合可能な形状であった。
【０１５８】
次いで、それらアルミニウム管の端部を嵌合させ、その嵌合部に、ろう付け用組成物を配置した（図３参照）。
【０１５９】
そして、互いに嵌合したアルミニウム管を加熱し、ろう付けした。このとき、ろう付け温度を、ろう材粉末の融点以上、Ｃｓ−Ｆ−Ａｌ系フラックスの融点以上、かつ、Ａｌ部材の融点未満に調整し、また、ろう付け時間を、ろう材粉末が溶融し、接合部に侵入するように調整する。
【０１６０】
具体的には、Ａｌ部材の肉厚Ａが０．２ｍｍである場合、４２０℃〜６２０℃程度で、１５秒〜５０秒加熱した。
【０１６１】
これにより、２つのアルミニウム管が接合された接合体を得た。
【０１６２】
なお、各実施例および各比較例では、比較的薄い（１ｍｍ未満）の肉厚のＡｌ部材を用いた。一方、各参考例では、比較的厚い（１ｍｍ以上）肉厚のＡｌ部材を用いた。
【０１６３】
＜評価＞
得られた接合体を長手方向に沿って切断し、その断面を光顕微鏡により観察して、ろう付け性および耐侵食性を評価した（図４参照）。
【０１６４】
（１）ろう付け性
接合部の全長に対する、ろう切れ発生部の長さの割合（ろう切れ長さ／接合部長さ）を算出して、ろう付け性を評価した。その結果を、表１〜表３に示す。また、評価基準を下記する。
〇：ろう切れ長さが、接合部の全長の１０％未満。
△：ろう切れ長さが、接合部の全長の１０％以上６０％未満。
×：ろう切れ長さが、接合部の全長の６０％以上である、または、接合不可。
【０１６５】
（２）耐侵食性
Ａｌ部材の厚みに対する、ろう材の侵食深さの最大値の割合（最大浸食深さ／Ａｌ部材厚み）を算出して、耐浸食性を評価した。その結果を、表１〜表３に示す。また、評価基準を下記する。
【０１６６】
なお、侵食深さは、肉厚Ｂを有するアルミニウム管（Ａｌ部材）について測定した。また、肉厚Ａを有するアルミニウム管においても、同程度の侵食が生じているとみなした。
〇：最大侵食深さが、Ａｌ部材の厚みの５％未満。
△：最大侵食深さが、Ａｌ部材の厚みの５％以上２０％未満。
×：最大侵食深さが、Ａｌ部材の厚みの２０％以上である、または、エロージョンが目視で確認できる。
【０１６７】
【表１】
2019155460.tif 000003
【０１６８】
【表２】
2019155460.tif 000004
【０１６９】
【表３】
2019155460.tif 000005
【図１】
2019155460.tif 000006
【図２】
2019155460.tif 000007
【図３】
2019155460.tif 000008
【図４】
2019155460.tif 000009